支持体を無電解でコーティングする方法であって、以下のステップI.支持体を準備し、II.場合により、支持体を浄化し、III.高分子電解質および/または塩からなる活性化被膜層を第1の水性組成物=活性化剤で塗布し、IV.場合により、活性化被膜層を中間乾燥し、V.活性化被膜層が完全には除去されないようにしながら、活性化被膜層を洗浄し、VI.洗浄後に残る活性化された表面を、溶液、乳濁液、および/または懸濁液の形状である水性組成物と接触させ、この水性組成物でコーティングして、有機性の後続被膜層=沈殿被膜層を形成し、VII.場合により、前記後続被膜層を洗浄し、VIII.場合により、前記後続被膜層を乾燥させる、という各ステップを含む、またはこれら各ステップからなる前記コーティング方法において、活性化被膜層が、溶液、乳濁液および/または懸濁液の形状である水性活性化剤によって形成され、これら溶液、乳濁液および/または懸濁液は、少なくとも1つのアニオン性高分子電解質および/または水に溶解してアニオン性に作用する少なくとも1つの塩を含むことと、後続被膜層を形成するための前記水性組成物は、沈殿可能、沈降可能、および/または塩析可能な成分を有し、これらの成分は、アニオン安定化、両性イオン安定化、立体安定化、および/またはカチオン安定化されていて、この後続被膜層の場合、アニオン安定化およびカチオン安定化された成分は、前記水性組成物中で妨害されることがないことと、その際またはその後に形成された前記後続被膜層の乾燥被膜、または活性化被膜層と前記後続被膜層の乾燥被膜は、少なくとも1μmの厚さを有することとを特徴とする前記方法。前記活性化被膜層を形成するため、追加的に補助電圧、好ましくは2.5V未満の補助電圧を作用させ、その際、補助電圧はイオン移動を加速するが、沈殿、沈降、および/または塩析を惹起しないことを特徴とする、請求項1に記載の方法。前記活性化被膜層のイオン、錯体、および/または化合物を、後続被膜層を形成するための水性組成物中に拡散させることができ、および/または相互作用および/または反応しうることと、および/または第1の層は少なくともその一部を溶解および/または剥離することができ、その際、第1の層の物質は、場合により、後続被膜層に取り込まれるにすぎないこととを特徴とする、請求項1または2に記載の方法。前記後続被膜層を形成するための第2の水性組成物は、少なくとも1つの沈殿可能な物質、少なくとも1種類の沈降可能な粒子、および/または少なくとも1つの沈降可能な化合物を含み、この場合、少なくとも1つの沈殿可能な物質、少なくとも1種類の沈降可能な粒子、および/または少なくとも1つの沈降可能な化合物は、活性化被膜層のイオン、錯体、および/または化合物と、沈殿反応および/または塩析反応するのが好ましく、この場合、後続被膜層は、沈殿したおよび/または沈降した物質から、活性化被膜の上に形成されることを特徴とする、請求項1から3までのいずれか一項に記載の方法。前記後続被膜層は薄膜化および/または架橋されること、この後続被膜層は、化学的および/または熱により処理されて、その物質が支持体上に塗布および/または固定されること、および/または後続被膜層がさらにコーティングされることを特徴とする、請求項1から4までのいずれか一項に記載の方法。請求項1から5までのいずれか一項に記載の方法において、前記ステップIIIで、アニオン性活性化被膜層が、活性化剤によって形成され、この活性化剤が、溶液、乳濁液、および/または懸濁液の形状である第1の水性組成物をベースにするものであって、この組成物は、水に溶解した少なくとも1つの永久アニオン性および/または潜在的アニオン性の有機ポリマーおよび/またはコポリマーであって、その鎖、骨格、および/またはデンドリマーは、アクリルアミドコポリマー、アルギン酸塩、ペクチン、ポリアクリル酸、ポリビニル硫酸、ポリビニルスルホン酸、ポリカルボン酸、ポリリン酸、ポリサッカライド、ポリスチレンスルホネート、ポリビニルホスホン酸、ポリビニルジアルキルプロピオン酸、これらの化学的改質物、これらの誘導体、および/またはこれらのコポリマー、および/または少なくとも1つの有機塩をベースにするものを有し、この有機塩は、酢酸塩、安息香酸塩、シアン酸塩、酪酸塩、桂皮酸塩、クエン酸塩、ギ酸塩、フマル酸塩、グルタル酸塩、イソ酪酸塩、乳酸塩、リンゴ酸塩、マロン酸塩、シュウ酸塩、プロピオン酸塩、および/または酒石酸塩、および/またはこれらの誘導体から選択されたものであり、この場合、第1の被膜層が形成されるが、この被膜層は、永久アニオン性および/または潜在的アニオン性の少なくとも1つのポリマー、および/またはコポリマー、および/または少なくとも1つの有機塩、および/またはこれらの誘導体を含むことを特徴とする前記方法。請求項1から5までのいずれか一項に記載の方法において、前記ステップIIIで活性化被膜層が、アニオン性に作用する塩からなる少なくとも1つの活性化物質により形成され、この塩は、以下の群から、すなわち、メラミン塩、ニトロソ塩、オキソニウム塩、アンモニウム塩、第4級窒素カチオンを有する塩、アンモニウム誘導体の塩、およびカチオン成分として、少なくとも1つの1価の化学元素を有する金属塩からなる群から選択されたもので、この場合、好ましくは、ステップIIIで、活性化被膜層は、少なくとも1つの活性化物質から形成され、の活性化物質は、以下の群から選択されたもの、すなわちAl、B、Ca、Fe、Mg、Mn、Mo、Ti、W、Mn、ZnおよびZrの金属塩から、またはLi、NaおよびKの金属塩から、およびアンモニウム塩からなる群から選択されたものであることを特徴とする前記方法。前記アニオン性高分子電解質が、付着を促進する付着基によって改質され、または改質されたものであり、この付着基は次のような化学基からなる群から選択されたもので、すなわちその化学基とは、多官能エポキシド、イソシアネート、第一級アミン、第二級アミン、第三級アミン、第四級アミン、アミド、イミド、イミダゾール、ホルムアミド、マイケル反応生成物、カルボジイミド、カルベン、環状カルベン、シクロカーボネート、多官能カルボン酸、アミノ酸、核酸、メタクリルアミド、ポリアクリル酸、ポリアクリル酸誘導体、ポリビニルアルコール、ポリフェノール、アルキル残基および/またはアリール残基を少なくとも1つ有するポリオール、カプロラクタム、燐酸、燐酸エステル、エポキシドエステル、スルホン酸、スルホン酸エステル、ビニルスルホン酸、ビニルホスホン酸、カテコール、シランならびにシランから形成されたシラノールおよび/またはシロキサン、トリアジン、チアゾール、チアジン、ジチアジン、アセタール、ヘミアセタール、キノン、飽和脂肪酸、不飽和脂肪酸、アルキド、エステル、ポリエステル、エーテル、グリコール、環状エーテル、クラウンエーテル、無水物、ポリサッカライドペクチン、アルギネート、グリコーゲン、アミロース、アミロペクチン、カロース、セルロース、およびヘミセルロースから選択されたもの、ならびにアセチルアセトン、ベータジケト基、カルボニル基、およびヒドロキシ基からなる群から選択された化学基であることを特徴とする、請求項6または7に記載の方法。前記活性化被膜層を形成するために少なくとも1つの改質された高分子電解質が用いられ、この高分子電解質は、シラン/シラノール/シロキサンを用いて、縮合度1~30の範囲で改質されたものであることを特徴とする、請求項6から8までのいずれか一項に記載の方法。請求項1から5までのいずれか一項に記載の方法であって、前記ステップVIにおいて、水性組成物は、有機後続被膜層を形成するための配合物および/または分散液であって、これら配合物および/または分散液は、次の水性組成物すなわち、Aアニオン性安定化されたポリマー粒子分散液、Bアニオン性安定化された配合物、C立体的安定化されたポリマー粒子分散液、D立体的安定化された配合物、E両性イオン性安定化されたポリマー粒子分散液、F両性イオン性安定化された配合物、およびこれらの混合物からなる群から選択されたものであるか、または次の水性組成物すなわち、Gカチオン性安定化されたポリマー粒子分散液Hカチオン性安定化された配合物I立体的安定化されたポリマー粒子分散液J立体的安定化された配合物K両性イオン性安定化されたポリマー粒子分散液L両性イオン性安定化された配合物、およびこれらの混合物からなる群から選択されたものであることを特徴とする前記方法。前記接触とコーティングが、活性化の際に、および/または後続被膜層を形成するために、浸漬法で行われることを特徴とする、請求項1から10までのいずれか一項に記載の方法。前記ステップIにおいて、金属支持体が、アルミニウム、鉄、銅、マグネシウム、チタン、亜鉛、錫、および/またはこれらの合金であってかつアルミニウム、鉄、鋼、銅、マグネシウム、ニッケル、チタン、亜鉛、および/または錫を含むものからなる群から選択されたものが用いられることを特徴とする、請求項1から11までのいずれか一項に記載の方法。前記支持体が事前コーティングされている、および/またはプラスチック構造部材と結合されていることを特徴とする、請求項1から12までのいずれか一項に記載の方法。請求項1から13までのいずれか一項に記載の方法に従ってコーティングされた支持体の、自動車または航空機の製造における、建設、機器製造またはヒーター製造における、とくには自動車ボディのような自動車のコンポーネントのための、航空機機体のための、建築用途のための、ヒーターのための、および家庭器具のための使用。請求項1に記載の支持体を無電解コーティングする方法であって、以下のステップI.支持体を準備し、II.場合により支持体を浄化し、III.活性化被膜層を塗布し、IV.場合により活性化被膜層を中間乾燥し、V.活性化被膜層を洗浄し、VI.活性化された表面に、有機物の後続コーティングを形成するための配合物および/または分散液をコーティングし、VII.後続コーティングを洗浄し、VIII.コーティングを乾燥および/または架橋させる、というステップを含み、またはこれらのステップからなる前記方法において、活性化被膜層が、以下の群から選択された1つまたは複数のアニオン性高分子電解質から形成され、その群は、ポリアクリル酸、シランで改質されたポリアクリル酸、シラン化合物で改質されたポリアクリル酸、ポリアクリル酸-マレイン酸-コポリマー、シランで改質されたポリアクリル酸-マレイン酸-コポリマー、シラン化合物で改質されたポリアクリル酸-マレイン酸-コポリマー、ポリアクリル酸-アクリルアミド-コポリマー、シランで改質されたポリアクリル酸-アクリルアミド-コポリマー、シラン化合物で改質されたポリアクリル酸-アクリルアミド-コポリマー、ポリスチレンスルホン酸、ポリビニルスルホン酸、ポリリン酸、およびこれらの混合物からなることを特徴とする前記方法。